(57)【要約】【課題】加熱すると高温エージング試験後の接着強度が優れた焼結物となるペースト状銀粒子組成物、金属製部材同士を強固に接合する方法、半導体素子とリードフレームもしくは回路基板とが強固に接合している電子装置の製法を提供する。【解決手段】脂肪酸,高分子分散剤または有機アミンで表面被覆された平均粒径が０.０１〜１０μｍである加熱焼結性銀粒子と揮発性分散媒と融点を有しないか２５０℃より高い樹脂粉末とからなり、１００℃以上２５０℃以下で加熱すると該銀粒子同士が焼結するペースト状銀粒子組成物、金属製部材間で該ペースト状銀粒子組成物を加熱焼結することにより金属製部材同士を接合する方法、および、半導体素子とリードフレームもしくは回路基板間に該ペースト状銀粒子組成物を介在させ加熱焼結して半導体素子とリードフレームもしくは回路基板とを接合する、電子装置の製造方法。【選択図】図４
2019189936.tif 000002
【特許請求の範囲】
【請求項１】
（Ａ）脂肪酸、高分子分散剤および有機アミンからなる群から選択される被覆剤で表面被覆された平均粒径が０.０１〜１０μｍである焼結性銀粒子と、
（Ｂ）揮発性分散媒と、
（Ｃ）融点を有しない樹脂粉末または融点が２５０℃より高い樹脂粉末とからなることを特徴とする、ペースト状銀粒子組成物。
【請求項２】
該樹脂粉末（Ｃ）が、平均粒径０．１〜５０μｍであり、熱分解温度が２５０℃より高く、該焼結性銀粒子（Ａ）１００質量部に対し、０．０１〜５質量部である、請求項１に記載のペースト状銀粒子組成物。
【請求項３】
前記ペースト状銀粒子組成物の１００℃以上２５０℃以下での加熱による焼結物の体積抵抗率が１×１０-5Ω・ｃｍ以下であり、かつ、熱伝導率が１００Ｗ／ｍ・Ｋ以上である、請求項１または請求項２に記載のペースト状銀粒子組成物。
【請求項４】
（Ａ）脂肪酸、高分子分散剤および有機アミンからなる群から選択される被覆剤で表面被覆された平均粒径が０.０１〜１０μｍである焼結性銀粒子と、
（Ｂ）揮発性分散媒と、
（Ｃ）融点を有しない樹脂粉末または融点が２５０℃より高い樹脂粉末とからなる、ペースト状銀粒子組成物を、
金属製部材（Ｄ１）と金属製部材（Ｄ２）の間に介在させて、１００℃以上２５０℃以下で加熱することにより、該焼結性銀粒子（Ａ）同士の焼結物により、金属製部材（Ｄ１）と金属製部材（Ｄ２）を接合することを特徴とする、接合方法。
【請求項５】
該樹脂粉末（Ｃ）が、平均粒径０．１〜５０μｍであり、熱分解温度が２５０℃より高く、該焼結性銀粉末（Ａ）１００質量部に対し、０．０１〜５質量部である、請求項４に記載の接合方法。
【請求項６】
金属製部材（Ｄ１）の材質が、金、銀、銅、白金、パラジウムまたはそれらの合金であり、金属製部材（Ｄ２）の材質が、金または金の合金である、請求項４または請求項５に記載の接合方法。
【請求項７】
金属製部材（Ｄ１）が、リードフレームまたは回路基板の金属部分であり、金属製部材（Ｄ２）が半導体素子の金属部分である、請求項４から請求項６のいずれか１項に記載の接合方法。
【請求項８】
該焼結性銀粒子（Ａ）同士の焼結物の体積抵抗率が１×１０-5Ω・ｃｍ以下であり、かつ、熱伝導率が１００Ｗ／ｍ・Ｋ以上である、請求項４から請求項７のいずれか１項に記載の接合方法。
【請求項９】
（Ａ）脂肪酸、高分子分散剤および有機アミンからなる群から選択される被覆剤で表面被覆された平均粒径が０.０１〜１０μｍである焼結性銀粒子と、
（Ｂ）揮発性分散媒と、
（Ｃ）融点を有しない樹脂粉末または融点が２５０℃より高い樹脂粉末とからなる、ペースト状銀粒子組成物を、半導体素子の金属部分とリードフレームもしくは金属部分を有する回路基板間に介在させた後、１００℃以上２５０℃以下で加熱することにより、該焼結性銀粒子（Ａ）同士の焼結物として、半導体素子の金属部分とリードフレームもしくは回路基板の金属部分を接合することを特徴とする、電子装置の製造方法。
【請求項１０】
該樹脂粉末（Ｃ）が、平均粒径０．１〜５０μｍであり、熱分解温度が２５０℃より高く、該焼結性銀粒子（Ａ）１００質量部に対し、０．０１〜５質量部である、請求項９に記載の電子装置の製造方法。
【請求項１１】
該樹脂粉末（Ｃ）の融点が、ペースト状銀粒子組成物を半導体素子の金属部分とリードフレームもしくは金属部分を有する回路基板間に介在させた後、１００℃以上２５０℃以下で加熱する際の温度よりも高い、請求項９または請求項１０に記載の電子装置の製造方法。
【請求項１２】
リードフレームまたは回路基板の金属部分の材質が、金、銀、銅、白金、パラジウム、またはそれらの合金であり、半導体素子の金属部分の材質が、金または金の合金である、請求項９から請求項１１のいずれか１項に記載の電子装置の製造方法。
【請求項１３】
該焼結性銀粒子（Ａ）同士の焼結物の体積抵抗率が１×１０-5Ω・ｃｍ以下であり、かつ、熱伝導率が１００Ｗ／ｍ・Ｋ以上である、請求項９から請求項１２のいずれか１項に記載の電子装置の製造方法。
【発明の詳細な説明】
【技術分野】
【０００１】
本発明は、ペースト状銀粒子組成物、接合方法および電子装置の製造方法に関する。詳しくは、表面被覆剤により表面被覆された焼結性銀粒子と、分散媒と、融点を有しない樹脂粉末または融点が２５０℃より高い樹脂粉末とからなるペースト状銀粒子組成物であり、加熱により該被覆剤および該分散媒が揮発もしくは分解により揮散し、該焼結性銀粒子が焼結して、空隙を有する固形状銀となるペースト状銀粒子組成物、および、該ペースト状銀粒子組成物を使用して金属製部材を接合する方法、および、該ペースト状銀粒子組成物により、半導体素子とリードフレームもしくは配線基板とを接合する、電子装置の製造方法に関する。
【背景技術】
【０００２】
特許文献１（国際公開第２００７／０３４８３３号公報）には、銀の表面の少なくとも一部が高級脂肪酸若しくはその誘導体により被覆されている銀粒子と揮発性分散媒とからなるペースト状銀粒子組成物を複数の金属製部材間に介在させ、１００℃以上４００℃以下での加熱により該揮発性分散媒が揮散し該銀粒子同士が焼結して複数の金属製部材同士を接合させることを特徴とする、接合方法が記載されており、複数の金属製部材が、金属系基板もしくは電気絶縁性基板上の電極と、電子部品もしくは電気部品の金属部分である接合方法が記載されている。
【０００３】
しかしながら、接合する金属製部材の材質によっては高温エージング試験後の接着強さが不十分という問題がある。この原因は、高温の環境下に長時間置かれると、銀焼結体のおける銀の結晶成長が促進され、焼結状態が不均一になるためと推察される。
【０００４】
特許文献２（特開２０１６−１６２９１９号公報）には、高温の環境下に長時間置かれても、金属の結晶成長が抑制できる構造体として、金属粒子と金属粒子の結晶成長を抑制する抑制粒子とを含有する接合構造体が提案されている。そして、具体的な該抑制粒子として、実施例においてはセラミックスであるＳｉＣ粒子が採用されている。
【０００５】
しかしながら、セラミックスは非常に硬いものである。具体的には、ＳｉＣのモース硬度は９であり、最も固いダイヤモンド（モース硬度１０）に匹敵するほどである。このため、ＳｉＣを含む組成物を調製する際に使用するミキサーでは、ステンレス製の本体の釜内面や撹拌羽が摩耗して削れてしまうという問題がある。
【０００６】
特許文献３（特開２０１６−１４８１０４）では、加熱焼結性金属粒子と揮発性分散媒と少量の熱硬化性樹脂組成物からなり、該加熱焼結性金属粒子と該熱硬化性樹脂組成物の質量比率が９８．５：１．５〜９９．９：０．１であるペースト状物であり、加熱により、該揮発性分散媒が揮散し、該加熱焼結性金属粒子同士が焼結し該熱硬化性樹脂組成物が硬化して、導電性と熱伝導性に優れた多孔質金属粒子焼結物となるペースト状金属粒子組成物が提案されている。
しかしながら、用いる該熱硬化性樹脂組成物が液状の場合（例えば、液状のエポキシ樹脂と液状の硬化剤からなる液状の場合）は、硬化反応性が高いため、常温（例えば２５℃）で長時間保管すると、該ペースト状金属粒子組成物中で該エポキシ樹脂と該硬化剤が反応して、経時的に粘度が増大しゲル化するという問題、経時的に該ペースト状金属粒子組成物の接着力が低下するという問題がある。そのために、高価な包摂型硬化剤を用いざるを得ないという問題がある。用いる該熱硬化性樹脂組成物が固形状や半固形状の場合、分散性不良のため、ペースト状金属粒子組成物が不均一になるという問題がある。
【先行技術文献】
【特許文献】
【０００７】
【特許文献１】国際公開第２００７／０３４８３３号公報
【特許文献２】特開２０１６−１６２９１９号公報
【特許文献３】特開２０１６−１４８１０４号公報
【発明の概要】
【発明が解決しようとする課題】
【０００８】
本発明者らは、上記問題点のないペースト状銀粒子組成物を開発すべく鋭意研究した結果、表面被覆剤により表面被覆された焼結性銀粒子と揮発性分散媒と特定の樹脂粉末からなるペースト状銀粒子組成物は、その製造の際に使用されるミキサーの本体の釜内部や撹拌羽が摩耗することなく、保存安定が良好であり、また、接合する金属製部材間に介在させて加熱し該焼結性銀粒子を焼結すると、銀焼結体における銀の結晶成長が抑制され、接着強さ、特には高温エージング試験後の接着強さが優れ、安定することを見出して本発明に到達した。
【０００９】
本発明の目的は、保存安定が良好であり、接合する金属製部材間に介在させて加熱し該焼結性銀粒子を焼結すると、接着強さ、特には高温エージング試験後の接着強さが優れ、安定したペースト状銀粒子組成物を提供すること、金属製部材間で該ペースト状銀粒子組成物を加熱焼結することにより、接着強さ、特には高温エージング試験後の接着強さが優れ、安定した接合方法を提供すること、半導体素子とリードフレームもしくは回路基板とが強固に接合して信頼性の高い電子装置の製造方法を提供することにある。
【課題を解決するための手段】
【００１０】
この目的は、
[1]  （Ａ）脂肪酸、高分子分散剤および有機アミンからなる群から選択される被覆剤で表面被覆された平均粒径が０.０１〜１０μｍである焼結性銀粒子と、
（Ｂ）揮発性分散媒と、
（Ｃ）融点を有しない樹脂粉末または融点が２５０℃より高い樹脂粉末とからなることを特徴とする、ペースト状銀粒子組成物。
[2]  該樹脂粉末（Ｃ）が、平均粒径０．１〜５０μｍであり、熱分解温度が２５０℃より高く、該焼結性銀粒子（Ａ）１００質量部に対し、０．０１〜５質量部である、[1]に記載のペースト状銀粒子組成物。
[3]  前記ペースト状銀粒子組成物の１００℃以上２５０℃以下での加熱焼結物の体積抵抗率が１×１０-5Ω・ｃｍ以下であり、かつ、熱伝導率が１００Ｗ／ｍ・Ｋ以上である、[1]または[2]に記載のペースト状銀粒子組成物。
【００１１】
[4]  （Ａ）脂肪酸、高分子分散剤および有機アミンからなる群から選択される被覆剤で表面被覆された平均粒径が０.０１〜１０μｍである焼結性銀粒子と、
（Ｂ）揮発性分散媒と、
（Ｃ）融点を有しない樹脂粉末または融点が２５０℃より高い樹脂粉末とからなる、ペースト状銀粒子組成物を、
金属製部材（Ｄ１）と金属製部材（Ｄ２）の間に介在させて、１００℃以上２５０℃以下で加熱することにより、該焼結性銀粒子（Ａ）同士の焼結物により、金属製部材（Ｄ１）と金属製部材（Ｄ２）を接合することを特徴とする、接合方法。
[5]  該樹脂粉末（Ｃ）が、平均粒径０．１〜５０μｍであり、熱分解温度が２５０℃より高く、該焼結性銀粒子（Ａ）１００質量部に対し、０．０１〜５質量部である、[4]に記載の接合方法。
[6]  金属製部材（Ｄ１）の材質が、金、銀、銅、白金、パラジウムまたはそれらの合金であり、金属製部材（Ｄ２）の材質が、金または金の合金である、[4]または[5]に記載の接合方法。
[7]  金属製部材（Ｄ１）が、リードフレームまたは回路基板の金属部分であり、金属製部材（Ｄ２）が半導体素子の金属部分である、［4]から[6]のいずれかに記載の接合方法。
[8]  該焼結性銀粒子（Ａ）同士の焼結物の体積抵抗率が１×１０-5Ω・ｃｍ以下であり、かつ、熱伝導率が１００Ｗ／ｍ・Ｋ以上である、[4]から[7]のいずれかに記載の接合方法。
【００１２】
[9]  （Ａ）脂肪酸、高分子分散剤および有機アミンからなる群から選択される被覆剤で表面被覆された平均粒径が０.０１〜１０μｍである焼結性銀粒子と、
（Ｂ）揮発性分散媒と、
（Ｃ）融点を有しない樹脂粉末または融点が２５０℃より高い樹脂粉末とからなる、ペースト状銀粒子組成物を、半導体素子の金属部分とリードフレームもしくは金属部分を有する回路基板間に介在させた後、１００℃以上２５０℃以下で加熱することにより、該焼結性銀粒子（Ａ）同士の焼結物として、半導体素子の金属部分とリードフレームもしくは回路基板の金属部分を接合することを特徴とする、電子装置の製造方法。
[10]  該樹脂粉末（Ｃ）が、平均粒径０．１〜５０μｍであり、熱分解温度が２５０℃より高く、該焼結性銀粒子（Ａ）１００質量部に対し、０．０１〜５質量部である、[9]に記載の電子装置の製造方法。
[11]  該樹脂粉末（Ｃ）の融点が、ペースト状銀粒子組成物を半導体素子の金属部分とリードフレームもしくは金属部分を有する回路基板間に介在させた後、１００℃以上２５０℃以下で加熱する際の温度よりも高い、[9]または[10]に記載の電子装置の製造方法。
[12]  リードフレームまたは回路基板の金属部分の材質が、金、銀、銅、白金、パラジウム、またはそれらの合金であり、半導体素子の金属部分の材質が、金または金の合金である、[9]から[11]のいずれかに記載の電子装置の製造方法。
[13]  該焼結性銀粒子（Ａ）同士の焼結物の体積抵抗率が１×１０-5Ω・ｃｍ以下であり、かつ、熱伝導率が１００Ｗ／ｍ・Ｋ以上である、[9]から[12]のいずれかに記載の電子装置の製造方法。；により達成される。
【発明の効果】
【００１３】
本発明の請求項１で規定するペースト状銀粒子組成物は、例えば、ミキサーで調製時に該ミキサーを傷つけない。この組成物は、保存安定性が良好であり、加熱により、揮発性分散媒が揮発または分解によって揮散し、焼結性銀粒子（Ａ）同士が焼結して、金属製部材への接着強さ、特には高温エージング試験後の接着強さが優れた、空隙を有する固形状銀となる。
【００１４】
本発明の請求項４で規定するペースト状銀粒子組成物による接合方法では、該ペースト状銀粒子組成物を金属製部材（Ｄ１）と金属製部材（Ｄ２）の間に介在させて加熱焼結することにより、接合される金属製部材の材質によらず、金属製部材（Ｄ１）と金属製部材（Ｄ２）を強固に接合し、高温エージング試験後の接着強さが優れ、安定している。
【００１５】
本発明の請求項９で規定する電子装置の製造方法によると、半導体素子とリードフレームもしくは回路基板が強固に接合し、高温エージング試験後の接着強さが優れ、安定しているので信頼性の高い電子装置を製造することができる。
【図面の簡単な説明】
【００１６】
【図１】実施例における接合強度測定用試験体についての平面図である。
【図２】図１に示した試験体のＸ−Ｘ線における断面図である。
【図３】実施例１における、高温エージング試験前の接合強度測定用試験体の断面写真である。写真の白い部分は銀粒子同士の焼結物であり、黒い部分は空隙またはポリイミド樹脂粉末である。
【図４】実施例１における、高温エージング試験後の接合強度測定用試験体の断面写真である。高温エージング前よりわずかに大きい空隙が散在するものの、大きな変化は見られない。すなわち、銀の結晶成長が抑制され、多孔質焼結物中の空隙の増大が抑制されている。
【図５】比較例１における、高温エージング試験前の接合強度測定用試験体の断面写真である。写真の白い部分は銀粒子同士の焼結物であり、黒い部分は空隙である。空隙は写真全体にほぼ均一に存在する。
【図６】比較例１における、高温エージング試験後の接合強度測定用試験体の断面写真である。銀の結晶成長が抑制されておらず、多孔質焼結物中の多数の大きな空隙が増大し、全体に不均一化している。
【発明を実施するための形態】
【００１７】
本発明のペースト状銀粒子組成物は、（Ａ）脂肪酸、高分子分散剤および有機アミンからなる群から選択される被覆剤で表面被覆された平均粒径が０.０１〜１０μｍである焼結性銀粒子と、
（Ｂ）揮発性分散媒と、
（Ｃ）融点を有しない樹脂粉末または融点が２５０℃より高い樹脂粉末とからなることを特徴とする。このペースト状銀粒子組成物は、１００℃以上２５０℃以下で加熱すると、揮発性分散媒（Ｂ）が揮発または分解によって揮散し、該焼結性銀粒子（Ａ）同士の焼結物、すなわち、樹脂粉末（Ｃ）と空隙を有する固形状銀となる。
【００１８】
（ａ）脂肪酸、（ｂ）酸性官能基および／または塩基性官能基を有する高分子分散剤、（ｃ）有機アミンからなる群から選択される被覆剤で表面被覆された平均粒径が０.０１〜１０μｍである焼結性銀粒子（Ａ）は、加熱焼結性を有する。該焼結性銀粒子（A）は、銀の合金粒子、あるいは、銀により表面が被覆された他の金属粒子であってもよいし、該銀粒子は２種類以上を併用してもよい。
【００１９】
該焼結性銀粒子（Ａ）は、好ましくは、銀塩の還元法により製造されたものである。例えば、還元法では、通常、硝酸銀水溶液とアンモニア水とを混合して反応させ銀アンミン錯体水溶液を得て、これとヒドロキノンと無水亜硫酸カリウムもしくはアンモニウムとゼラチンの水溶液を接触反応させて銀粉を還元析出させ、濾過し、残渣を水で洗浄し、加熱下乾燥させて調製する方法が例示される。あるいは、硝酸銀水溶液とアンモニア水とを混合して反応させ銀アンミン錯体水溶液を得て、これと有機還元剤（ヒドロキノン、アスコルビン酸、グルコース等）、特にはヒドロキノンの水溶液を接触反応させて銀粉を還元析出させ、濾過し、洗浄し、乾燥させて調製する方法が例示される。この過程において、（ａ）脂肪酸、（ｂ）酸性官能基および／または塩基性官能基を有する高分子分散剤、（ｃ）有機アミンからなる群から選択される被覆剤が添加される。
【００２０】
濾過残渣はアンモニアとヒドロキノンと無水亜硫酸カリウムもしくはアンモニウムとゼラチンを含有しており、銀粒子表面にアンモニアとヒドロキノンと無水亜硫酸カリウムもしくはアンモニウムとゼラチンが付着しているため、通常、清浄な水で繰り返し洗浄して、平均粒径が好ましくは０.０１〜１０μｍである焼結性銀粒子を得ることができる。あるいは、濾過残渣はアンモニアと有機還元剤、特にはヒドロキノンを含有しており、銀粒子表面にアンモニアと有機還元剤、特にはヒドロキノンが付着しているため、通常、清浄な水とメタノールで繰り返し洗浄して平均粒径が好ましくは０.０１〜１０μｍである焼結性銀粒子を得ることができる。銀表面を被覆している、（ａ）脂肪酸、（ｂ）酸性官能基および／または塩基性官能基を有する高分子分散剤、（ｃ）有機アミンからなる群から選択される被覆剤は、銀表面と会合、イオン結合等により強固に接合しているため、通常、洗浄過程で除去されない。
【００２１】
このようにして製造された焼結性銀粒子（Ａ）は通常、球状、粒状または涙滴状である。
フレーク状の焼結性銀粒子は、粉末状の焼結性銀粒子をセラミック製のボールとともにボールミルのような回転式ドラム装置で銀粒子を物理的にたたくことにより容易に製造できる。この際、銀粒子の凝集を低減、防止するため微量の脂肪酸、肪肪酸の金属塩、脂肪酸エステル等を添加してもよい。
【００２２】
該焼結性銀粒子（Ａ）の平均粒径は、レーザ回折散乱式粒度分布測定装置を用いて測定した粒度分布の体積基準の積算分率５０％値、すなわち、メジアン径（Ｄ５０値）である。なお、該測定装置が使用できない場合は、電子顕微鏡写真による粒子径から計算される、メジアン径または単純平均値であってもよい。
該焼結性銀粒子（Ａ）の平均粒径が１０μｍを越えると、該焼結性銀粒子（Ａ）同士の焼結性が低下する恐れがあるので１０μｍ以下であり、５μｍ以下であることが好ましい。また、０.０１μｍ未満の場合、表面活性が強すぎてペースト状銀粒子組成物の保存安定性が低下する恐れがあるため、０.０１μｍ以上であり、０.１μｍ以上であることが好ましい。
【００２３】
本発明のペースト状銀粒子組成物中の焼結性銀粒子（Ａ）の形状は限定されず、球状、粒状、涙滴状、フレーク（片）状・針状・角状・樹枝状・不規則形状・板状・極薄板状・六角板状・柱状・棒状・多孔状・繊維状・塊状・海綿状・けい角状・丸み状等が例示されるが、球状、粒状、涙滴状であることが好ましい。形状は、例えば、ＪＩＳ  Ｚ  ２５００、ＩＳＯ／ＤＩＳ  ３２５２等の公的文書に記載された客観的な分類により確認できる。なお、通常、球状はアトマイズ製法に多く見られ、粒状、涙滴状は還元製法に多く見られる。
【００２４】
なお、これらの形状の焼結性銀粒子（Ａ）は２種以上を併用してもよい。
併用例として、粒状の銀粒子と球状の銀粒子との併用（例えば、平均粒径の小さい粒状銀粒子と平均粒径の大きい球状銀粒子との併用、平均粒径の小さい球状銀粒子と平均粒径の大きい粒状銀粒子との併用）、平均粒径の小さい銀粒子と平均粒径の大きい銀粒子との併用（例えば、平均粒径の小さい球状銀粒子と平均粒径の大きい球状銀粒子との併用、平均粒径の小さい粒状銀粒子と平均粒径の大きい粒状銀粒子との併用）、が例示される。なお、本発明の目的に反しない限り、球状、粒状または涙滴状の銅粒子を添加してもよい。
配合比率は、限定されないが、金属製部材への接着強さ、特には高温エージング試験後の接着強さの点で、前記の前者と後者が、質量比で５：９５〜９０：１０が好ましく、８：９２〜７０：３０がより好ましい。
【００２５】
該焼結性銀粒子（Ａ）は、焼結性銀粒子（Ａ）同士の凝集を防ぐために、表面の少なくとも一部、好ましくは半分以上、より好ましくは全部が特定の表面被覆剤で被覆されている。そのような表面被覆剤は、（ａ）脂肪酸、（ｂ）酸性官能基および／または塩基性官能基を有する高分子分散剤、（ｃ）有機アミンからなる群から選択される。脂肪酸（ａ）は、２５℃で固形状、半固形状もしくは液状であるが、粉末状であってもよい。
【００２６】
脂肪酸（ａ）は、通常、該焼結性銀粒子（Ａ）の、例えば、還元法による製造工程の中において添加されるものであり、前記したように、該焼結性銀粒子（Ａ）は、例えば、清浄な水とメタノールで繰り返し洗浄されて完成するため、該焼結性銀粒子（Ａ）の表面に単に付着しただけの脂肪酸は除去されて残存せず、該表面に強固に付着もしくは該表面と会合またはイオン結合したものだけが残存する。よって、本発明のペースト状銀粒子組成物を製造する際の混合においては、該焼結性銀粒子（Ａ）の表面から容易には離脱しない。
【００２７】
脂肪酸（ａ）として、炭素原子数が２以上である、エタン酸（酢酸）、プロパン酸（プロピオン酸）、ブタン酸（酪酸）、ペンタン酸（吉草酸）、ヘキサン酸（カプロン酸）、ヘプタン酸（エナント酸）、オクタン酸（カプリル酸）、ノナン酸（ペラルゴン酸）、デカン酸（カプリン酸）、ドデカン酸（ラウリン酸）、テトラデカン酸（ミリスチン酸）、ペンタデカン酸、ヘキサデカン酸（パルミチン酸）、ヘプタデカン酸（マルガリン酸）、オクタデカン酸（ステアリン酸）、１２−ヒドロキシオクタデカン酸（１２−ヒドロキシオレイン酸）、エイコサン酸（アラキン酸）、ドコサン酸（ベヘン酸）、テトラコサン酸（リグノセリン酸）、ヘキサコサン酸（セロチン酸）、オクタコサン酸（モンタン酸）等の１価の直鎖飽和脂肪酸；炭素原子数が１４以上である２−ペンチルノナン酸、２−ヘキシルデカン酸、２−ヘプチルドデカン酸、イソオレイン酸等の１価の分枝飽和脂肪酸；パルミトレイン酸、オレイン酸、イソオレイン酸、エライジン酸、リノール酸、リノレン酸、リシノール酸、ガドレン酸、エルカ酸、セラコレイン酸等の１価の不飽和脂肪酸が例示される。
【００２８】
なお、狭義の脂肪酸に限らず、広義の脂肪酸である、炭素原子数が２以上のシュウ酸、マロン酸、コハク酸、マレイン酸、フマール酸、オキシジ酢酸（ジグリコール酸）、グルタル酸、アジピン酸、ピメリン酸、スペリン酸、アゼライン酸、セバシン酸等の多価の脂肪族カルボン酸、フタル酸、イソフタル酸、テレフタル酸等の多価の芳香族カルボン酸を、脂肪酸（ａ）と併用してもよい。
多価の脂肪族カルボン酸や多価の芳香族カルボン酸の好ましい配合量は、脂肪酸（ａ）の１０％質量以下である。
【００２９】
なお、脂肪酸のアルカリ金属塩や、脂肪酸のエステルを脂肪酸（ａ）と併用してもよい。脂肪酸のアルカリ金属塩として、脂肪酸のナトリウム塩とカリウム塩とリチウム塩が例示される。脂肪酸のエステルとして、脂肪酸のアルキルエステル（例えば、メチルエステル、エチルエステル）、脂肪酸のフェニルエステルが例示される。これらアルキルエステルのアルキル基は炭素原子数１〜６が好ましい。
好ましい配合量は、脂肪酸（ａ）の１０％質量以下である。
【００３０】
（ｂ）酸性官能基および／または塩基性官能基を有する高分子分散剤は、重量平均分子量が通常１，０００以上である。重量平均分子量（Ｍｗ）は、ゲルパーミエーションクロマトグラフィー（キャリア：テトラヒドロフラン）によって測定されるポリスチレン換算重量平均分子量である。
【００３１】
酸性官能基として、カルボキシル基、酸無水物基、リン酸基、酸性リン酸エステル基、ホスホン酸基が例示されるが、カルボキシル基、リン酸基または酸性リン酸エステル基であることが好ましい。酸性リン酸エステル基は、一部のリン結合水酸基がアルコキシ化されたものである。アルコキシ基としてメトキシ基、エトキシ基、プロポキシ基などの低級アルコキシ基が例示される。低級アルコキシ基の炭素原子数は好ましくは１〜８である。
また、塩基性官能基として、アミノ基、イミノ基(＝NH)、アンモニウム塩基、塩基性窒素原子を有する複素環基が例示されるが、アミノ基、アンモニウム塩基（例えば、第３級アンモニウム塩基、第４級アンモニウム塩基）であることが好ましい。アミノ基は、第１級アミノ基(-NH2)、第２級アミノ基(-NHR)、第３級アミノ基(-NRR')のいずれでもよい。前記RとR'はアルキル基、フェニル基、アラルキル基などであり、炭素原子数は好ましくは１〜８である。
【００３２】
酸性官能基および／または塩基性官能基を有する高分子分散剤の酸価は、５〜３００ｍｇＫＯＨ／ｇであることが好ましく、１０〜２００ｍｇＫＯＨ／ｇであることがより好ましい。また、高分子分散剤のアミン価は、５〜３００ｍｇＫＯＨ／ｇであることが好ましく、１０〜２００ｍｇＫＯＨ／ｇであることがより好ましい。
酸価とは、高分子分散剤固形分１ｇあたりの酸価を表し、ＪＩＳ  Ｋ  ００７０に準じ、電位差滴定法によって求めることができる。アミン価とは、高分子分散剤固形分１ｇあたりのアミン価を表し、０.１Ｎの塩酸水溶液を用い、電位差滴定法によって求めたのち、水酸化カリウムの当量に換算した値をいう。
【００３３】
市販の酸性官能基および／または塩基性官能基を有する高分子分散剤として、SOLSPERSE24000（酸価：２４ｍｇＫＯＨ／ｇ、アミン価：４７ｍｇＫＯＨ／ｇ）,SOLSPERSE32000（酸価：１５ｍｇＫＯＨ／ｇ、アミン価：１８０ｍｇＫＯＨ／ｇ）（Lubrizol,Ltd.製）（SOLSPERSEは、リューブリゾル  リミテッドの登録商標である）等が例示される。
【００３４】
また、DISPERBYK-106（酸価：１３２ｍｇＫＯＨ／ｇ、アミン価：７４ｍｇＫＯＨ／ｇ）、DISPERBYK-130（酸価：２ｍｇＫＯＨ／ｇ、アミン価：１９０ｍｇＫＯＨ／ｇ）、DISPERBYK-140（酸価：７３ｍｇＫＯＨ／ｇ、アミン価：７６ｍｇＫＯＨ／ｇ）、DISPERBYK-142（酸価：４６ｍｇＫＯＨ／ｇ、アミン価：４３ｍｇＫＯＨ／ｇ）、DISPERBYK-145（酸価：７６ｍｇＫＯＨ／ｇ、アミン価：７１ｍｇＫＯＨ／ｇ）、DISPERBYK-180（酸価：９４ｍｇＫＯＨ／ｇ、アミン価：９４ｍｇＫＯＨ／ｇ）、DISPERBYK-187（酸価：３５ｍｇＫＯＨ／ｇ、アミン価：３５ｍｇＫＯＨ／ｇ）、DISPERBYK-191（酸価：３０ｍｇＫＯＨ／ｇ、アミン価：２０ｍｇＫＯＨ／ｇ）、DISPERBYK-2001（酸価：１９ｍｇＫＯＨ／ｇ、アミン価：２９ｍｇＫＯＨ／ｇ）、DISPERBYK-2010（酸価：２０ｍｇＫＯＨ／ｇ、アミン価：２０ｍｇＫＯＨ／ｇ）、DISPERBYK-2020（酸価：３７ｍｇＫＯＨ／ｇ、アミン価：３６ｍｇＫＯＨ／ｇ）、DISPERBYK-2020N（酸価：３６ｍｇＫＯＨ／ｇ、アミン価：３６ｍｇＫＯＨ／ｇ）、DISPERBYK-2025（酸価：３８ｍｇＫＯＨ／ｇ、アミン価：３７ｍｇＫＯＨ／ｇ）、DISPERBYK-102（酸価：１０１ｍｇＫＯＨ／ｇ）、DISPERBYK-174（酸価：２２ｍｇＫＯＨ／ｇ）、DISPERBYK-2096（酸価：４０ｍｇＫＯＨ／ｇ）、DISPERBYK-2150（アミン価：５７ｍｇＫＯＨ／ｇ）、などのディスパービックシリーズ品［ビックケミー・ジャパン株式会社販売品］（DISPERBYKは、ビイク―ヘミー  ゲゼルシヤフト  ミツト  ベシュレンクテル  ハフツングの登録商標である）等が例示される。
【００３５】
また、BYK-9076（酸価：３８ｍｇＫOH／ｇ、アミン価：４４ｍｇＫＯＨ／ｇ）、BYK-9077（アミン価：４８ｍｇＫＯＨ／ｇ）、ANTI-TERRA-U（酸価：２４ｍｇＫＯＨ／ｇ、アミン価：１９ｍｇＫＯＨ／ｇ）、ANTI-TERRA-Ｕ100（酸価：５０ｍｇＫＯＨ／ｇ、アミン価：３５ｍｇＫＯＨ／ｇ）、ANTI-TERRA-204（酸価：４１ｍｇＫＯＨ／ｇ、アミン価：３７ｍｇＫＯＨ／ｇ）、ANTI-TERRA-205（酸価：４０ｍｇＫＯＨ／ｇ、アミン価：３７ｍｇＫＯＨ／ｇ）、ANTI-TERRA-250（酸価：４６ｍｇＫＯＨ／ｇ、アミン価：４１ｍｇＫＯＨ／ｇ）などのビックシリーズ品、アンチテラシリーズ品［ビックケミー・ジャパン株式会社販売品］（BYKおよびANTI-TERRAは、ビイク―ヘミー  ゲゼルシヤフト  ミツト  ベシュレンクテル  ハフツングの登録商標である）等が例示される。
【００３６】
また、ディスパロンＤＡ−２３４（酸価：１６ｍｇＫＯＨ／ｇ、アミン価：２０ｍｇＫＯＨ／ｇ）、ディスパロンＤＡ−３２５（酸価：１４ｍｇＫＯＨ／ｇ、アミン価：２０ｍｇＫＯＨ／ｇ）などのディスパロンシリーズ品［楠本化成株式会社製］ディスパロンは、楠本化成株式会社の登録商標である）;アジスパーＰＢ−８２１（酸価：１７ｍｇＫＯＨ／ｇ、アミン価：１０ｍｇＫＯＨ／ｇ）、アジスパーＰＢ−８２２（酸価：１４ｍｇＫＯＨ／ｇ、アミン価：１７ｍｇＫＯＨ／ｇ）、アジスパーＰＢ−８８１（酸価：１７ｍｇＫＯＨ／ｇ、アミン価：１７ｍｇＫＯＨ／ｇ）、アジスパーＰＮ−４１１（酸価：６ｍｇＫＯＨ／ｇ、アジスパーＰＡ−１１１（酸価：３５ｍｇＫＯＨ／ｇ）、などのアジスパーシリーズ品［味の素ファインテクノ株式会社製］が例示される（アジスパーは、味の素株式会社の登録商標である）。
【００３７】
（ｃ）有機アミンは、１級、２級もしくは３級のアルキルアミン類、ジアミン類、トリアミン類、アルキルアミドアミン類、N-アルキルエタノールアミン類、N-アルキルモルホリン、その他の有機アミン化合物が例示される。
【００３８】
具体的には、有機アミン化合物として、ジプロピルアミン、ジブチルアミン、ヘキシルアミン、シクロヘキシルアミン、ヘプチルアミン、オクチルアミン、ノニルアミン、デシルアミン、ドデシルアミン、トリプロピルアミン、トリブチルアミン等のアルキルアミン類；エチレンジアミン、Ｎ，Ｎ−ジメチルエチレンジアミン、Ｎ，Ｎ´−ジメチルエチレンジアミン、Ｎ，Ｎ−ジエチルエチレンジアミン、１，２−プロパンジアミン、１，３−プロパンジアミン、２，２−ジメチル−１，３−プロパンジアミン、Ｎ，Ｎ−ジメチル−１，３−ジアミノプロパン、Ｎ，Ｎ´−ジメチル−１，３−ジアミノプロパン、Ｎ，Ｎ−ジエチル−１，３−ジアミノプロパン、１，４−ジアミノブタン、１，５−ジアミノ−２−メチルペンタン、１，６−ジアミノヘキサン、Ｎ，Ｎ´−ジメチル−１，６−ジアミノヘキサン、１，７−ジアミノヘプタン、１，８−ジアミノオクタン等のジアミン類；ジエチレントリアミン、ジプロピレントリアミン、ジブチレントリアミン、Ｎ−アミノエチルピペラジン等のトリアミン類が例示される。
【００３９】
本発明のペースト状銀粒子組成物は、（ａ）脂肪酸、（ｂ）酸性官能基および／または塩基性官能基を有する高分子分散剤、（ｃ）有機アミンからなる群から選択される被覆剤で表面被覆された平均粒径が０.０１〜１０μｍである焼結性銀粒子（Ａ）、揮発性分散媒（Ｂ）および融点を有しない樹脂粉末または融点が２５０℃より高い樹脂粉末（Ｃ）からなる混合物であり、該焼結性銀粒子（Ａ）および融点を有しない樹脂粉末かまたは融点が２５０℃より高い樹脂粉末（Ｃ）が揮発性分散媒（Ｂ）の作用によりペースト化している。ペースト化することによりニードルやノズルから容易に吐出でき、特にスクリーン印刷、メタルマスクによる印刷塗布に適する。印刷された後の該ペースト状銀粒子組成物の厚さは限定されないが、例えば２ｍｍ以下であり、好ましくは１ｍｍ以下であり、より好ましくは５〜５００μｍであり、特に好ましくは２０〜２００μｍである。非揮発性分散媒ではなく、揮発性分散媒（Ｂ）を使用するのは、加熱により該焼結性銀粒子（Ａ）が焼結する際に、分散媒が前もって揮散すると該焼結性銀粒子（Ａ）が焼結しやすく、その結果、焼結物の電気伝導性、熱伝導性、接着性が向上するからである。
【００４０】
そのような揮発性分散媒（Ｂ）は、該焼結性銀粒子（Ａ）表面を変質させないものが好ましく、その粘度は限定されないが、０.１〜１０００ｍＰ・ｓであることが好ましく、１〜５００ｍＰ・ｓであることがより好ましい。粘度が０.１ｍＰ・ｓ未満であると揮発性が極めて高くなり、ペースト状銀粒子組成物の調製が困難となり、（ａ）脂肪酸、（ｂ）酸性官能基および／または塩基性官能基を有する高分子分散剤、（ｃ）有機アミンからなる群から選択される被覆剤で表面被覆された平均粒径が０.０１〜１０μｍである焼結性銀粒子（Ａ）同士の焼結性が低下することがある。
【００４１】
揮発性分散媒（Ｂ）として、エチルアルコール、プロピルアルコール、ブチルアルコール、ペンチルアルコール、ヘキシルアルコール、ヘプチルアルコール、オクチルアルコール、ノニルアルコール、デシルアルコール、ベンジルアルコール、シクロヘキサノール、ターピネオール等の揮発性一価アルコール；エチレングリコール、プロピレングリコール、ヘキサンジオール、オクタンジオール等の揮発性多価アルコール；低級ｎ−パラフィン、低級イソパラフィン等の揮発性脂肪族炭化水素；トルエン、キシレン等の揮発性芳香族炭化水素；アセトン、メチルエチルケトン、メチルイゾブチルケトン、シクロヘキサノン、ジアセトンアルコール（４−ヒドロキシ−４−メチル−２−ペンタノン）、２−オクタノン、イソホロン（３，５，５−トリメチル−２−シクロヘキセン−１−オン）、ジイブチルケトン（２，６−ジメチル−４−ヘプタノン）等の揮発性ケトン；酢酸エチル（エチルアセテート）、酢酸ブチルのような揮発性酢酸エステル；酪酸メチル、ヘキサン酸メチル、オクタン酸メチル、デカン酸メチルのような揮発性脂肪族カルボン酸エステル；テトラヒドロフラン、メチルセロソルブ、プロピレンブリコールモノメチルエーテル、メチルメトキシブタノール、ブチルカルビトール等の揮発性エーテル；揮発性シリコーンオイルおよび揮発性有機変成シリコーンオイルが例示され、更に、ポリブテン、ポリビニルアルコール、ポリエチレングリコール、シクロヘキサンジメタノール（シス、トランスの混合物）、ボルニルシクロヘキサノール、イソボルニルシクロヘキサノール、ボルニルフェノール、イソボルニルフェノールが例示される。揮発性分散媒（Ｂ）は２種類以上を併用しても良く、揮発性分散媒同士の相溶性は問わない。なお、水は、前記焼結性銀粒子（Ａ）の表面を被覆している（ａ）脂肪酸により撥水しやすいため、ペースト化しにくく好ましくない。
【００４２】
本発明のペースト状銀粒子組成物が含む、融点を有しない樹脂粉末または融点が２５０℃より高い樹脂粉末（Ｃ）は、意図的に配合される成分である。該樹脂粉末（Ｃ）は、本発明のペースト状銀粒子組成物を加熱した際に、前記焼結性銀粒子（Ａ）同士の焼結を妨げることがなく、しかも本発明のペースト状銀粒子組成物を金属製部材の接合に用いた場合、銀焼結体における銀の結晶成長を抑制する効果がある。このため、金属製部材の接合体の高温エージング試験前後において、接着強さが優れ、安定している。該樹脂粉末（Ｃ）は、加熱されたときに、それ自体が接着性を発現する必要はないが、接着性を発現しても良い。
【００４３】
該樹脂粉末（Ｃ）は、常温（２５℃）においても粉末状であることは言うまでもなく、本発明のペースト状銀粒子組成物を加熱して焼結した多孔質焼結体中においても、固体の粒子状であることが好ましい。この際、該樹脂粉末（Ｃ）の平均粒径や形状は、該ペースト状銀粒子組成物を加熱する前のそれと異なっていてもよい。このため、該樹脂粉末（Ｃ）は、融点を有しないか、または、融点が２５０℃より高いことが必要であり、本発明のペースト状銀粒子組成物を加熱して焼結する際の温度において、融解、溶融しないことが必要である。該ペースト状銀粒子組成物を加熱して焼結する際に、該樹脂粉末（Ｃ）が融解、溶融すると、銀焼結体における銀の結晶成長を抑制するに十分な効果が得られず、金属製部材の接合体の高温エージング試験後における接着強さが安定しないことがある。
【００４４】
融点を有しない該樹脂粉末（Ｃ）は、実質的に硬化済みの熱硬化性樹脂粉末、または、非結晶性の熱可塑性樹脂粉末である。また、融点が２５０℃より高い該樹脂粉末（Ｃ）は、耐熱性の優れる結晶性の熱可塑性樹脂粉末であって、エンジニアリングプラスチック粉末またはスーパーエンジニアリングプラスチック粉末が例示される。なお、該樹脂粉末（Ｃ）の粒子形状は限定されず、球状、粒状、涙滴状、破砕状、棒状、フレーク状、不規則形状状等が例示される。
【００４５】
融点の測定は、例えば、示差熱分析（ＤＴＡ）、示差走査熱量分析（ＤＳＣ）において、該樹脂粉末（Ｃ）を一定の昇温速度（例えば１０℃／分）で室温から昇温し、溶融による吸熱ピーク温度をもって融点とする方法でおこなうことができる。このような測定装置は多数市販されている。
【００４６】
また、該樹脂粉末（Ｃ）の熱分解温度は、２５０℃より高いことが好ましい。熱分解温度が２５０℃以下であると、本発明のペースト状銀粒子組成物の加熱温度である１００以上２５０℃以下の加熱において該樹脂粉末が熱分解して分解ガスを発生し、該ペースト状銀粒子組成物中の銀粒子の焼結物および空隙が不均一な形状になる恐れがあるからである。該熱分解温度の上限は限定されず、５５０℃があり得る。
【００４７】
該熱分解温度は通常の方法で測定できる。例えば、大気雰囲気の熱重量分析（ＴＧＡ）において、該樹脂粉末（Ｃ）を一定の昇温速度（例えば１０℃／分）で室温から昇温し、加熱前の該樹脂粉末（Ｃ）の質量に対し、５％減量した時の温度をもって熱分解温度とする方法が例示される。このような測定装置は多数市販されている。
【００４８】
該樹脂粉末（Ｃ）の原料樹脂には、エポキシ樹脂、ポリイミド樹脂、マレイミド樹脂、フェノール樹脂、アルキド樹脂、不飽和ポリエステル樹脂、フラン樹脂、メラミン樹脂、シリコーン樹脂、等の熱硬化性樹脂；フッ素樹脂、ポリエーテルエーテルケトン樹脂、ポリエーテルイミド樹脂、ポリアミドイミド樹脂、ポリイミド樹脂等の熱可塑性樹脂が例示されるが、エポキシ樹脂、ポリイミド樹脂、ポリエーテルエーテルケトン樹脂、ポリエーテルイミド樹脂、ポリアミドイミド樹脂、シリコーン樹脂であることが好ましく、特には、熱分解温度が高く耐熱性が優れる点で、エポキシ樹脂、ポリイミド樹脂、ポリアミドイミド樹脂、ポリエーテルエーテルケトン樹脂であることが好ましい。
【００４９】
熱硬化性樹脂を硬化させるための硬化剤は、例えば、エポキシ樹脂には有機酸無水物、ポリアミン類等；フェノール樹脂にはヘキサメチレンテトラミン；不飽和ポリエステル樹脂には、ベンゾイルパーオキサイド、メトルエチルケトンパーオキサイド等の有機過酸化物；ユリア樹脂、メラミン樹脂等のアミノ樹脂にはアンモニウム塩類、アルカノールアミン塩類、金属塩類、有機酸類がそれぞれ用いられる。
【００５０】
エポキシ樹脂は、通常、１分子中にエポキシ基を２個以上有する、多官能性エポキシ樹脂であり、エポキシ基はグリシジル基や2-(3,4-エポキシシクロヘキシル)エチル基の一部として含まれる。
多官能性エポキシ樹脂は多数市販されており、ビスフェノールＡ型エポキシ樹脂、ビスフェノールＦ型エポキシ樹脂、ノボラック型エポキシ樹脂、フェノールノボラック型エポキシ樹脂、クレゾールノボラック型エポキシ樹脂、ナフタレン型エポキシ樹脂などの芳香族系エポキシ樹脂が、耐熱分解性の点で好ましい。
ポリイミド樹脂とポリアミドイミド樹脂も、耐熱分解性の点で芳香族系ものが好ましい。
【００５１】
多官能性エポキシ樹脂は硬化剤と混合することにより硬化する。硬化剤として、脂肪族ポリアミン、ポリアミノアミド（ポリアミド樹脂）、脂環族ジアミン、芳香族ジアミン、イミダゾール、３級アミン）、酸無水物化合物、フェノール樹脂、アミノ樹脂、ジシアンジアミド、ルイス酸錯化合物等が例示される。なお、これらの硬化剤はエポキシ樹脂の硬化を促進する効果を併せ持っていてもよい。硬化剤量は該熱硬化性エポキシ樹脂粉末を加熱硬化させるのに十分な量である。硬化剤の種類によって該熱硬化性エポキシ樹脂粉末を加熱硬化させるのに十分な量は異なるので、一律に規定しにくいが、該熱硬化性エポキシ樹脂粉末の２〜１５質量％である。
【００５２】
硬化樹脂粉末、硬化樹脂粒子の製造方法は、既に特許文献公知である。例えば、
（１）液状の熱硬化性樹脂に硬化剤を添加して、該樹脂を硬化させることによりバルク状熱硬化樹脂を製造し、それをハンマーミルにより粒径１ｍｍ以下に予備粉砕し、公知の微粉砕装置（例えば、ボールミル、サンドミル、アトライター、ジェット粉砕機、コロイドミル）により微粉砕し、微粉砕物を分級装置（例えば、篩、流体分級機）により分級してミクロンオーダーの硬化樹脂粉末を得るという方法（特開平８−２５９７０２）。
（２）非硬化性の液状オルガノポリシロキサン中に、このオルガノポリシロキサンに対して非相溶性の液状硬化性有機樹脂組成物（エポキシ樹脂組成物、ポリイミド樹脂組成物）を液体粒子状に分散させて硬化させることにより硬化有機樹脂粒子を形成し、しかる後、この粒子をこのオルガノポリシロキサンから分離することにより、硬化有機樹脂粒子を得るという方法（特開平１０−２１２３５８）。
（３）液状のラジカル重合型熱硬化性樹脂（例えば、液状不飽和ポリエステル樹脂、液状エポキシ（メタ）アクリレート樹脂、液状ウレタン（メタ）アクリレート樹脂）を水相中に均一に分散させてなるＯ／Ｗ型熱硬化性樹脂水性分散体を、常温または加熱下に硬化させた後、乾燥させることにより硬化樹脂微粉末を得るという方法（特開２００２−２２０４７３）。
【００５３】
（４）芳香族テトラカルボン酸二無水物と芳香族ジアミンを有機溶媒中で比較的低温で反応させて、ポリイミド前駆体であるポリアミド酸溶液とし、続いて、これを水などの貧溶媒中に投入して沈殿する重合体を回収した後、加熱閉環してイミド化するという方法（特公昭３８−５９９７）
（５）（Ｉ）テトラカルボン酸二無水物、（II）酸無水物基を有さないテトラカルボン酸及びその誘導体から選択される１種類以上の化合物並びに（III）ジアミンを極性溶媒中で反応させ、ポリイミド樹脂粒子を形成させるという方法（特開平９−１３６９５８）。
【００５４】
（６） 乾燥窒素気流下、２，２−ビス（３−アミノ−４−ヒドロキシフェニル）ヘキサフルオロプロパン（０．０６７モル）、１，３−ビス（３−アミノプロプル）テトラメチルジシロキサン（０．０２モル）、末端封止剤として３−アミノフェノール（０．０２モル）をＮ−メチル−２−ピロリドン（以下、ＮＭＰとする）８０ｇに溶解させ、ここにオキシジフタル酸二無水物（０．１モル）をＮＭＰ２０ｇとともに加えて、２５℃で１時間反応させ、次いで５０℃で４時間撹拌し、その後、１８０℃で５時間撹拌し、撹拌終了後、溶液を水３Ｌに投入し、ろ過して沈殿を回収し、水で３回洗浄した後、真空乾燥機を用いて８０℃２０時間乾燥して、有機溶剤可溶性ポリイミド（白色粉体）を得るという方法（特開２００９‐１９４０５４）。
（７）良溶媒中においてベンゾオキサゾール骨格を有する芳香族ジアミン類と芳香族テトラカルボン酸無水物類からなるポリイミド前駆体を重合し、分散重合法により粉末かするか、又は得られたポリイミド前駆体溶液を貧溶媒と混合し析出したポリイミド前駆体を濾過し、揮発成分が１〜４５質量％となるまで乾燥した後、２５０〜５５０℃にて加熱処理を行ってポリイミド樹脂粉末を得るという方法（特開２００７‐１１２９２７）。
【００５５】
（８）攪拌機、温度計、窒素ガス導入管を備えたガラス容器に、構造式１で示す４，４−オキシジアニリン（以下「４，４−ＯＤＡ」と称す。）２７．６３ｇ（０．１３８ｍｏｌ）を仕込み、ジメチルアセトアミド（以下、「ＤＭＡｃ」と称す。）３００ｇ、トリエチルアミン１３．９６ｇ（０．１３８ｍｏｌ）を加え、一定時間攪拌して均一溶液を作成する。以上のようにして作成した均一溶液を、氷冷しながら、４０℃を超えないように構造式２で示す無水シクロヘキサントリカルボン酸クロライド（以下「ＣＨＴＡＣ」と称す。）３０．００ｇ（０．１３８ｍｏｌ）をゆっくり添加する。添加終了後、氷冷をやめ、室温にて２時間反応させた後、アニリン０．２１ｇ（０．００２ｍｏｌ）を添加し、さらに３０分攪拌し、粘度１９ｐｓのポリアミド溶液を作成する。この様にして作成したポリアミド溶液に、無水酢酸２６ｍＬ、ピリジン１２ｍＬを添加し、５５℃にて２時間攪拌し、イミド化を行い、得られた反応溶液を、水／メタノール混合溶液に添加し、得られた粉末を水洗、乾燥することによりポリアミドイミド粉末を得るという方法。（特開２０１１‐２１３８４９）
【００５６】
（９）容積３００ｍｌのオートクレーブ（攪拌機、Ｎ２ガス導入用バルブ付き、熱電対付き)に、４，４’−ジフルオロベンゾフェノン(０．１５０モル)、ヒドロキノン(０．１５０モル)、ＤＰＳ （０．４１３モル)、Ｋ２ＣＯ３ (０．００８モル)、Ｎａ２ＣＯ３(０．１４４モル)を加えた。その後、Ｎ２ガスを流速１００ｍｌ／分で流しながら攪拌、加熱して、ポリエーテルエーテルケトンを重合した。温度条件は、３０℃〜１８０℃までを３℃／分、１８０℃〜３２０℃までを１℃／分の昇温速度で昇温し、３２０℃で４時間保持した。重合反応終了後、常温に冷却したポリエーテルエーテルケトンを粉砕してポリエーテルエーテルケトン樹脂粉末を得るという方法（特開２０１２‐１７１９８１）。
【００５７】
このような樹脂粉末（Ｃ）の多くは市販されており、適宜選択することができる。なお、該樹脂粉末は、水、アルコール等に分散されたスラリー状で供されるものであってもよい。該樹脂粉末は固体状であるから、分散媒である、水、アルコールは容易に分離、除去できる。
【００５８】
該樹脂粉末（Ｃ）は、本発明のペースト状銀粒子組成物中における分散性のため、平均粒径が０．１〜５０μｍであることが好ましく、０．１〜２５μｍであることがより好ましい。平均粒径は、レーザ回折散乱式粒度分布測定装置を用いて測定した粒度分布の体積基準の積算分率５０％値、すなわち、メジアン径（Ｄ５０値）であるが、該測定装置を使用できない場合は、電子顕微鏡写真による粒子径から計算される、メジアン径または単純平均値であってもよい。
なお、このような樹脂粉末（Ｃ）を含有する該ペースト状銀粒子組成物は、粒径が過度に大きい粒子を含むことがあり得るので、１００〜１０００メッシュのフィルターでろ過することが好ましい。
該樹脂粉末（Ｃ）がこのように微細であると、該ペースト状銀粒子組成物を微細な吐出口であるニードルやノズルから容易に吐出でき、また、スクリーン印刷、メタルマスクによる印刷塗布では、印刷された表面の平坦性が優れる。
【００５９】
該樹脂粉末（Ｃ）の配合量は、前記焼結性銀粒子（Ａ）１００質量部に対し、０．０１〜５質量部であることが好ましい。０．０１質量部未満であると、該樹脂粉末（Ｃ）の添加の効果が小さく、このため０．１質量部以上であることが好ましい。一方、５質量部を越えると、該焼結性銀粒子（Ａ）の焼結性を阻害する恐れがあるため、３質量部以下であることが好ましい。
【００６０】
該樹脂粉末（Ｃ）は、揮発性分散媒（Ｂ）により、膨潤しにくいことが好ましい。大きく膨潤すると、該ペースト状銀粒子組成物を、ニードル等の微細な吐出口から吐出しにくくなる。
【００６１】
本発明のペースト状銀粒子組成物には、本発明の目的に反せず、効果を損なわない限り、２５℃で固体状の揮発性分散媒、例えば、ピロガロール、ｐ−メチルベンジルアルコール、ｏ−メチルベンジルアルコール、シル−３，３，５−トリメチルシクロヘキサノール、１，４−シクロヘキサンジメタノール、１，４−シクロヘキサンジオール、ピナコールなどのアルコール類；ビフェニル、ナフタレン、デュレンなどの炭化水素類；ジベンゾイルメタン、カルコン、アセチルシクロヘキサンなどのケトン類を少量配合してもよい。
【００６２】
また、該ペースト状銀粒子組成物には、本発明の目的に反せず、効果を損なわない限り、焼結性銀粒子（Ａ）、揮発性分散媒（Ｂ）および融点を有しない樹脂粉末または融点が２５０℃より高い樹脂粉末（Ｃ）以外の、金属粒子または非金属系の粉体、金属酸化物、金属化合物、金属錯体、チクソ剤、安定剤、焼結促進剤等の添加物を少量添加してもよい。
【００６３】
本発明のペースト状銀粒子組成物は、焼結性銀粒子（Ａ）、揮発性分散媒（Ｂ）および融点を有しない樹脂粉末または融点が２５０℃より高い樹脂粉末（Ｃ）を、例えば、遊星型ミキサーにて均一なペースト状になるまで撹拌混合して製造することができるが、ペースト状銀粒子組成物中における該樹脂粉末（Ｃ）の分散性向上のため、該焼結性銀粒子（Ａ）と該揮発性分散媒（Ｂ）を予め混合してペースト化した後に、該樹脂粉末（Ｃ）を添加して混合することが好ましい。その際の混合温度は、該焼結性銀粒子（Ａ）同士の焼結が進行しないように、３０℃以下であることがより好ましい。なお、該ペースト状銀粒子組成物は、混入した粗大異物を除去するため、１００〜１０００メッシュのフィルターでろ過することが好ましい。
【００６４】
本発明のペースト状銀粒子組成物は、後記する雰囲気下で１００℃以上２５０℃以下、好ましくは１５０℃以上２５０℃以下で加熱すると、（ａ）脂肪酸、（ｂ）酸性官能基および／または塩基性官能基を有する高分子分散剤、（ｃ）有機アミンからなる群から選択される被覆剤で表面被覆された平均粒径が０.０１〜１０μｍである焼結性銀粒子（Ａ）の表面被覆剤および揮発性分散媒（Ｂ）が揮発または分解により揮散して、焼結性銀粒子（Ａ）同士が焼結して、該樹脂粉末（Ｃ）を含む空隙を有する固形状銀、詳しくは多孔質の固形状銀になる。
【００６５】
加熱時間は、該表面被覆剤および揮発性分散媒（Ｂ）が揮発または分解して、焼結性銀粒子（Ａ）同士が焼結するのに充分な時間である。焼結性銀粒子（Ａ）の種類や粒径、加熱温度、加熱時の雰囲気等によって焼結性銀粒子（Ａ）同士が焼結するのに充分な時間は変動するので、規定しにくいが、例えば、５分ないし３時間である。かかる時間に限定されるものではない。
【００６６】
本発明のペースト状銀粒子組成物は、複数の金属製部材間の接合剤として使用することができる。該ペースト状銀粒子組成物を金属製部材（Ｄ１）に吐出、スクリーン印刷またはステンシル印刷等により塗布し、金属製部材（Ｄ２）を密接させた後、１００℃以上２５０℃以下、好ましくは１５０℃以上２５０℃以下で加熱することにより、揮発性分散媒（Ｂ）が揮発または分解して揮散し、焼結性銀粒子（Ａ）同士が焼結して、該樹脂粉末（Ｃ）を含む空隙を有する固形状銀、詳しくは多孔質の固形状銀となり、金属製部材（Ｄ１）と金属製部材（Ｄ２）を強固に接合することができる。脂肪酸（ａ）、高分子分散剤（ｂ）および有機アミン（ｃ）からなる群から選択される被覆剤で表面被覆された平均粒径が０.０１〜１０μｍである焼結性銀粒子（Ａ）同士が焼結する際には、該焼結性銀粒子（Ａ）の該表面被覆剤も揮発または分解して揮散することが好ましい。
【００６７】
本発明のペースト状銀粒子組成物の、（ａ）脂肪酸、（ｂ）酸性官能基および／または塩基性官能基を有する高分子分散剤、（ｃ）有機アミン（含窒素有機化合物）からなる群から選択される被覆剤で表面被覆された平均粒径が０.０１〜１０μｍである焼結性銀粒子（Ａ）の表面被覆剤の量は、熱重量分析（ＴＧＡ）等により容易に測定することができる。
【００６８】
金属製部材（Ｄ１）と金属製部材（Ｄ２）は、材質、形状、サイズ、表面処理等が同一であっても異なっていてもよく、そのような材質として、金、銀、銅、白金、パラジウム、またはそれらの合金が例示されるが、金、銀、またはそれらの合金であることが好ましい。金属製部材（Ｄ１）と金属製部材（Ｄ２）は、基材としての鉄、ニッケルなどのシートまたは板等の表面に、金、銀、銅、白金、パラジウム、またはそれらの合金がメッキ状に施されたものであってもよい。また、金属製部材（Ｄ１）と金属製部材（Ｄ２）の形状として、シート状、平板状、ブロック状、チップ状が例示される。
【００６９】
金属製部材（Ｄ１）がリードフレームまたは回路基板の金属部分であり、金属製部材（Ｄ２）が半導体素子の金属部分である場合には、このようにして接合した電子装置は、リードフレームもしくは回路基板の金属部分と半導体素子の金属部分間の接合層の熱伝導性、電気伝導性、接着強さ、特には、高温エージング試験後の接着強さが優れ、安定しているので、電子装置、特には半導体装置の特性の安定性が優れるという効果がある。
【００７０】
本発明のペースト状銀粒子組成物を加熱する際の雰囲気は、大気,空気のような充分量の酸素を含む酸化性ガスが好ましい。金属製部材（Ｄ１、Ｄ２）が酸化されやすい銅を含む場合は、水素ガスを含む還元性ガスが好ましく、また、大気等の酸化性ガス中で焼結性銀粒子（Ａ）を焼結した後、還元性ガス中で還元してもよい。
【００７１】
（ａ）脂肪酸、（ｂ）酸性官能基および／または塩基性官能基を有する高分子分散剤、（ｃ）有機アミンからなる群から選択される被覆剤で表面被覆された平均粒径が０.０１〜１０μｍである焼結性銀粒子（Ａ）同士が焼結してできた焼結物、すなわち、空隙を有する固形状銀、詳しくは多孔質の固形状銀は、導電性および熱伝導性に優れている。具体的には、その体積抵抗率は１×１０-5Ω・ｃｍ以下であることが好ましく、熱伝導性は１００Ｗ／ｍ・Ｋ以上であることが好ましい。
【００７２】
このように本発明のペースト状銀粒子組成物は、その焼結物が優れた導電性と熱伝導性（放熱性）を有し、さらには焼結途上で接触していた金属部材への優れた接着性、特には、高温エージング試験後でも安定した接着強さを有するので、半導体素子の金属部分、チップ部品の金属部分、リードフレーム、回路基板上の電極等金属部分での接合剤、被覆剤として好適に用いることができる。そのため電子部品、電子装置、電気部品、電気装置等の製造に有用であり、コンデンサ、抵抗等のチップ部品と回路基板との接合；発光ダイオード、レーザーダイオード、メモリ、ＩＧＢＴ、ＣＰＵ等の半導体素子の金属部分とリードフレームもしくは回路基板の金属部分との接合；高発熱のＣＰＵチップと冷却板との接合に有用である。
【００７３】
発光ダイオード素子はＬＥＤチップとも称され、電子装置の一種である発光ダイオード装置は、ＬＥＤチップがリードフレームもしくは回路基板とボンディング（接合）されており、本発明のペースト状銀粒子組成物はボンディング材（接合剤）として使用できる。本発明のペースト状銀粒子組成物により接合する部分の発光ダイオード素子の金属部分、リードフレーム、回路基板の金属部分の材質は、耐光性、耐熱性等を有し接続信頼性が高い、金、銀、銅、パラジウム、白金、それら金属の合金であることが好ましく、または、それら金属またはそれら金属の合金によりメッキされていることが好ましい。発光ダイオード装置の形態は限定されず、砲弾型、フラット型、チップ型、アレイ等が例示される。
【００７４】
発光ダイオード素子を構成する化合物半導体として、目的とする発光ピーク波長により変わるが、ＧａＡｌＡｓ、ＧａＩｎＰ、ＧａＡｓＰ、ＡｌＧａＩｎＰ、ＧａＰ、ＩｎＧａＮ、ＧａＮ、ＡｌＮ等を使用することができる。なお、発光ダイオード素子が発する光の波長には通常ある程度の幅があり、発光ピーク波長はその内で最も大きい発光強度を示す波長である。発光ピーク波長は、分光光度計により発光スペクトルを測定して容易に知ることができる。また、各成分の比率を選択することにより、発光量や発光ピーク波長を変えることができる。
【００７５】
また、本発明のペースト状銀粒子組成物の焼結物は、焼結時に接触していた金属製部材に対して優れた接着性を有し、しかも、極めて高い導電性および熱伝導性を有するため、高周波数で動作し発熱量の大きいＣＰＵの他、数百ボルトから数千ボルトの高電圧で動作し発熱量が多く、動作温度も高温となる電力用半導体素子（パワー半導体素子）、例えば、ＭＯＳＦＥＴ（電界効果トランジスタ）、ＩＧＢＴ（絶縁ゲートバイポーラトランジスタ）等のトランジスタ、ＬＴＴ（光トリガサイリスタ）、ＧＴＯ（ゲートターンオフサイリスタ）、トライアック等のサイリスタと、リードフレームまたは回路基板との接合に好適に用いることができる。
なお、上記パワー半導体素子は、通常、高温動作が可能な窒化アルミニウム、窒化ガリウム、窒化インジウム等の窒化物半導体素子が好適である。
【実施例】
【００７６】
本発明の実施例と比較例を掲げる。実施例と比較例中、部とあるのは質量部を意味し、平均粒径は、レーザ回折散乱式粒度分布測定装置を用いて測定した粒度分布の体積基準の積算分率５０％値、すなわち、メジアン径（Ｄ５０値）を意味する。実施例と比較例中での加熱は、強制循環式オーブン内での加熱であり、強制循環式オーブン内の雰囲気は、断りがない限りは大気である。その他の試験雰囲気、測定雰囲気も、断りがない限りは大気である。
実施例と比較例中の銀粒子は銀粒子メーカー品である。但し、実施例３および実施例４中の、平均粒径が１．２μｍである粒状の銀粒子は、自社出願である特願２０１２−２０１３９１（特開２０１４−５５３３２）の実施例に準じて自ら作製したものである。また、実施例と比較例中の樹脂粉末は、樹脂粉末メーカー品であり、特性等をまとめて下記している。
焼結性銀粒子の被覆剤量、樹脂粉末が粉末であることの確認、樹脂粉末の平均粒径、粒子形状、融点、ガラス転移点、比重および熱分解温度（５％質量減少）、ペースト状銀粒子組成物の吐出性兼保存安定性、加熱して生成した銀焼結物の体積抵抗率と熱伝導率、および、加熱して接合した接合体の接着強さおよび高温エージング試験後の接着強さは以下の方法により測定した。断りがない限り、加熱雰囲気は大気であり、測定は大気中で室温（約２５℃）である。なお、該ペースト状銀粒子組成物は、その製造過程において混入しうる粗大異物を除去するため、製造直後に２００メッシュのフィルターでろ過して用いた。
【００７７】
[実施例１と実施例２と実施例４のポリイミド樹脂粉末]
平均粒径６μｍ、粒子形状粒状、ガラス転移温度３５４℃、融点なし、熱分解温度５３０℃。メチルエチルケトン、N,N-ジメチルアセトイミド、γ-ブチルラクトンなどの双極性の非プロトン溶媒に可溶。非晶質、熱可塑性。融点を有しない熱可塑性樹脂粉末に該当。
[実施例３のエポキシ樹脂硬化物粉末]
平均粒径３μｍ、粒子形状球状、比重１.２５、ガラス転移温度１３０℃、融点なし、熱分解温度３００℃。融点を有しない樹脂硬化物粉末に該当。
[実施例５のポリアミドイミド樹脂粉末]
平均粒径０.４μｍ、粒子形状球状、ガラス転移温度２８５℃、融点なし、熱分解温度４５５℃、非晶質、熱可塑性。融点を有しない熱可塑性樹脂粉末に該当。
[実施例６のポリエーテルエーテルケトン樹脂粉末]
平均粒径２０μｍ、粒子形状不規則形状、比重１．３０、ガラス転移温度１４３℃、融点３３４℃、熱分解温度５００℃以上、結晶質、熱可塑性。融点が２５０℃より高い熱可塑性樹脂粉末に該当。
【００７８】
［焼結性銀粒子の被覆剤量］
示差熱熱重量同時測定装置（島津製作所株式会社製ＤＴＧ−６０ＡＨ型）を用い、大気雰囲気にて、焼結性銀粒子を昇温速度２０℃／分にて室温（約２５℃）から５００℃まで昇温して、加熱前の質量に対する減量率を被覆剤量とした。
【００７９】
［樹脂粉末が粉末であることの確認］
目視で粉末状であることを観察しておこなった。
【００８０】
［樹脂粉末の平均粒径、粒子形状、融点、ガラス転移点、比重および熱分解温度（５％質量減少）］
樹脂粉末メーカーの製品資料の特性値である。
熱分解温度の提示がない場合は、示差熱熱重量同時測定装置（島津製作所株式会社製ＤＴＧ−６０ＡＨ型）を用い、大気雰囲気にて、樹脂粉末を昇温速度２０℃／分にて室温（約２５℃）から５００℃まで昇温して、加熱前の質量に対し、質量減少が５％に達した温度を熱分解温度とした。
【００８１】
［ペースト状銀粒子組成物の吐出性兼保存安定性］
３ｍｌシリンジ（ＥＦＤ，Ｉｎｃ.社製）にペースト状銀粒子組成物を１ｍｌ充填し、２５℃で３日間静置した。次いで、該シリンジの先端に、内径０.１４ｍｍであり長さが１３ｍｍの金属ニードル（武蔵エンジニアリング株式会社製）を取り付け、１秒間隔で圧力２００ｋＰａの加圧有りと加圧なしを繰り返して吐出し、全量吐出するまでに、該金属ニードル内で詰まりが発生するか否かを調べた。全量吐出しても詰まりが発生しなかった場合は、詰まりなし（吐出性良好）、保存安定性良好と判断した。全量吐出する前に詰まりが発生した場合は、詰まりあり（吐出性不良）、保存安定性不良と判断した。
【００８２】
［加熱焼結物の体積抵抗率］
幅５０ｍｍ×長さ５０ｍｍ×厚さ２.０ｍｍのガラス板上に、幅１０ｍｍ×長さ１０ｍｍの開口部を有する２ｍｍ厚のメタルマスクを用いて、ペースト状銀粒子組成物を塗布し、２００℃の強制循環式オーブン内で１時間加熱して板状の焼結物とした。
ガラス板からはがした該板状の焼結物について、ＪＩＳ  Ｋ  ７１９４に準じた方法により体積抵抗率（単位；Ω・ｃｍ）を測定した。
【００８３】
［加熱焼結物の熱伝導率］
幅５０ｍｍ×長さ５０ｍｍ×厚さ２.０ｍｍのガラス板上に、幅１０ｍｍ×長さ１０ｍｍの開口部を有する２ｍｍ厚のメタルマスクを用いて、ペースト状銀粒子組成物を塗布し、２００℃の強制循環式オーブン内で１時間加熱して板状の焼結物とした。
ガラス板からはがした該板状の焼結物について、レーザーフラッシュ法により熱伝導率（単位；Ｗ／ｍ・Ｋ）を測定した。
【００８４】
［接合体の接着強さ］
幅２５ｍｍ×長さ７０ｍｍ×厚さ１.０ｍｍの銀メッキ基板（銀純度９９.９９％）上に、１０ｍｍの間隔をおいて４つの幅２.５ｍｍ×長さ２.５ｍｍの開口部を有する１００μｍ厚のメタルマスクを用いて、ペースト状銀粒子組成物を塗布した。塗布したペースト状銀粒子組成物の上に、幅２.５ｍｍ×長さ２.５ｍｍ×厚さ１ｍｍの金メッキしたシリコンチップ（金メッキチップ）をそれぞれ搭載した後、２００℃の強制循環式オーブン内で１時間加熱して、該ペースト状銀粒子組成物中の焼結性銀粒子を焼結することにより、該銀メッキ基板と該金メッキチップを接合した。
【００８５】
かくして得られた接着強さ測定用試験体の幅２.５ｍｍ×長さ２.５ｍｍ×厚さ１ｍｍの金メッキチップの側面を、接着強さ試験機により速度２３ｍｍ／分で押圧し、接合部がせん断破壊したときの荷重をもって接着強さ（単位；ＭＰａ）とした。
【００８６】
［接合体の高温エージング試験後の接着強さ］
［接合体の接着強さ］において示した方法と同様にして作製した接着強さ測定用試験体を、２００℃の強制循環式オーブン内に５００時間放置する高温エージング試験を行った後、［接合体の接着強さ］において示した方法と同様にして接着強さを測定した。
【００８７】
[実施例１]
焼結性銀粒子（Ａ）である、硝酸銀の還元法で製造され、平均粒径が１．２μｍであり、表面がステアリン酸で被覆された（ステアリン酸量は０.５質量％である）粒状の銀粒子１００部、揮発性分散媒（Ｂ）であるオクタンジオール（協和発酵ケミカル株式会社製）１０部、および、樹脂粉末（Ｃ）である上記ポリイミド樹脂粉末０．５部、を室温（約２５℃）で、ステンレス製の釜と撹拌羽を有するミキサーで撹拌して混合し、ペースト状銀粒子組成物を調製した。ミキサーの釜の内部、撹拌羽に擦り傷等の発生は見られなかった。
【００８８】
次いで、ペースト状銀粒子組成物の吐出性を試験し、２００℃で１時間加熱して得た銀粒子の焼結物について体積抵抗率および熱伝導率を測定したところ、吐出性と保存安定性が良好であり、体積抵抗率は低く、熱伝導率は高かった。また、２００℃で１時間加熱して得たこの組成物による接合体の接着強さおよび高温エージング試験後の接着強さを測定したところ、接着性は高く、高温エージング試験後の接着性も高かった。
以上の結果を表１にまとめて示した。このペースト状銀粒子組成物は、焼結物の導電性および熱伝導性が高く、しかも、金属製部材（Ｄ１）と金属製部材（Ｄ２）を強固に接合でき、高温エージング試験後の接着強さが優れ、安定している。
【００８９】
[実施例２]
焼結性銀粒子（Ａ）である、硝酸銀の還元法で製造され、平均粒径が０．０８μｍであり、表面がオクタン酸で被覆された（オクタン酸量は１．０質量％である）球状の銀粒子１００部、揮発性分散媒（Ｂ）であるオクタンジオール（協和発酵ケミカル株式会社製）１４部、および、樹脂粉末（Ｃ）である上記ポリイミド樹脂粉末１．０部、を室温（約２５℃）で、ステンレス製の釜と撹拌羽を有するミキサーで撹拌して混合し、ペースト状銀粒子組成物を調製した。ミキサーの釜の内部、撹拌羽に擦り傷等の発生は見られなかった。
【００９０】
次いで、ペースト状銀粒子組成物の吐出性を試験し、２００℃で１時間加熱して得た銀粒子の焼結物について体積抵抗率および熱伝導率を測定したところ、吐出性と保存安定性が良好であり、体積抵抗率は低く、熱伝導率は高かった。また、２００℃で１時間加熱して得たこの組成物による接合体の接着強さおよび高温エージング試験後の接着強さを測定したところ、接着性は高く、高温エージング試験後の接着性も高かった。
以上の結果を表１にまとめて示した。このペースト状銀粒子組成物は、焼結物の導電性および熱伝導性が高く、しかも、金属製部材（Ｄ１）と金属製部材（Ｄ２）を強固に接合でき、高温エージング試験後の接着強さも安定している。
【００９１】
[実施例３]
焼結性銀粒子（Ａ）である、硝酸銀の還元法で製造され、平均粒径が１．２μｍであり、表面が高分子分散剤であるビックケミー・ジャパン株式会社製のDISPERBYK-2020（酸価：３７ｍｇＫＯＨ／ｇ、アミン価：３６ｍｇＫＯＨ／ｇ）で被覆された（DISPERBYK-2020量は０.３量％である）粒状の銀粒子１００部、揮発性分散媒（Ｂ）であるα-ターピネオール（和光純薬工業株式会社製）１０部、および、樹脂粉末（Ｃ）である上記エポキシ樹脂硬化物粉末０．３部、を室温（約２５℃）で、ステンレス製の釜と撹拌羽を有するミキサー内で撹拌して混合し、ペースト状銀粒子組成物を調製した。ミキサーの釜の内部、撹拌羽に擦り傷等の発生は見られなかった。
【００９２】
次いで、ペースト状銀粒子組成物の吐出性を試験し、２００℃で１時間加熱して得た銀粒子の焼結物について体積抵抗率および熱伝導率を測定したところ、吐出性と保存安定性が良好であり、体積抵抗率は低く、熱伝導率は高かった。また、２００℃で１時間加熱して得たこの組成物による接合体の接着強さおよび高温エージング試験後の接着強さを測定したところ、接着性は高く、高温エージング試験後の接着性も高かった。
以上の結果を表１にまとめて示した。このペースト状銀粒子組成物は、焼結物の導電性および熱伝導性が高く、しかも、金属製部材（Ｄ１）と金属製部材（Ｄ２）を強固に接合でき、高温エージング試験後の接着強さも安定している。
【００９３】
[実施例４]
焼結性銀粒子（Ａ）である、硝酸銀の還元法で製造され、平均粒径が１．２μｍであり、表面が有機アミンである１，２−プロパンジアミンで被覆された（１，２−プロパンジアミン量は０.２量％である）粒状の銀粒子１００部、揮発性分散媒（Ｂ）であるα-ターピネオール（和光純薬工業株式会社製）１０部、および、樹脂粉末（Ｃ）である上記ポリイミド樹脂粉末０．３部、を室温（約２５℃）で、ステンレス製の釜と撹拌羽を有するミキサー内で撹拌して混合し、ペースト状銀粒子組成物を調製した。ミキサーの釜の内部、撹拌羽に擦り傷等の発生は見られなかった。
【００９４】
次いで、ペースト状銀粒子組成物の吐出を試験し、２００℃で１時間加熱して得た銀粒子の焼結物について体積抵抗率および熱伝導率を測定したところ、吐出性と保存安定性が良好であり、体積抵抗率は低く、熱伝導率は高かった。また、２００℃で１時間加熱して得たこの組成物による接合体の接着強さおよび高温エージング試験後の接着強さを測定したところ、接着性は高く、高温エージング試験後の接着性も高かった。
以上の結果を表２にまとめて示した。このペースト状銀粒子組成物は、焼結物の導電性および熱伝導性が高く、しかも、金属製部材（Ｄ１）と金属製部材（Ｄ２）を強固に接合でき、高温エージング試験後の接着強さも安定している。
【００９５】
[実施例５]
焼結性銀粒子（Ａ）である、硝酸銀の還元法で製造され、平均粒径が１．２μｍであり、表面がステアリン酸で被覆された（ステアリン酸量は０.５質量％である）粒状の銀粒子１００部、揮発性分散媒（Ｂ）であるオクタンジオール（協和発酵ケミカル株式会社製）１０部、および、樹脂粉末（Ｃ）である上記ポリアミドイミド樹脂粉末２．０部、を室温（約２５℃）で、ステンレス製の釜と撹拌羽を有するミキサー内で撹拌して混合し、ペースト状銀粒子組成物を調製した。ミキサーの釜の内部、撹拌羽に擦り傷等の発生は見られなかった。
【００９６】
次いで、ペースト状銀粒子組成物の吐出性を試験し、２００℃で１時間加熱して得た銀粒子の焼結物について体積抵抗率および熱伝導率を測定したところ、吐出性と保存安定性が良好であり、体積抵抗率は低く、熱伝導率は高かった。また、２００℃で１時間加熱して得たこの組成物による接合体の接着強さおよび高温エージング試験後の接着強さを測定したところ、接着性は高く、高温エージング試験後の接着性も高かった。
以上の結果を表２にまとめて示した。このペースト状銀粒子組成物は、焼結物の導電性および熱伝導性が高く、しかも、金属製部材（Ｄ１）と金属製部材（Ｄ２）を強固に接合でき、高温エージング試験後の接着強さが優れ、安定している。
【００９７】
[実施例６]
焼結性銀粒子（Ａ）である、硝酸銀の還元法で製造され、平均粒径が１．２μｍであり、表面がステアリン酸で被覆された（ステアリン酸量は０.５質量％である）粒状の銀粒子１００部、揮発性分散媒（Ｂ）であるオクタンジオール（協和発酵ケミカル株式会社製）１０部、および、樹脂粉末（Ｃ）である上記ポリエーテルエーテルケトン樹脂粉末０．３部、を室温（約２５℃）で、ステンレス製の釜と撹拌羽を有するミキサー内で撹拌して混合し、ペースト状銀粒子組成物を調製した。ミキサーの釜の内部、撹拌羽に擦り傷等の発生は見られなかった。
【００９８】
次いで、ペースト状銀粒子組成物の吐出性を試験し、２００℃で１時間加熱して得た銀粒子の焼結物について体積抵抗率および熱伝導率を測定したところ、吐出性と保存安定性が良好であり、体積抵抗率は低く、熱伝導率は高かった。また、２００℃で１時間加熱して得たこの組成物による接合体の接着強さおよび高温エージング試験後の接着強さを測定したところ、接着性は高く、高温エージング試験後の接着性も高かった。
以上の結果を表２にまとめて示した。このペースト状銀粒子組成物は、焼結物の導電性および熱伝導性が高く、しかも、金属製部材（Ｄ１）と金属製部材（Ｄ２）を強固に接合でき、高温エージング試験後の接着強さが優れ、安定している。
【００９９】
[比較例１]
実施例１において、樹脂粉末（Ｃ）である上記ポリイミド樹脂粉末を配合しないほかは同様にして、ペースト状銀粒子組成物を調製した。ミキサーの釜の内部、撹拌羽に擦り傷等の発生は見られなかった。
【０１００】
次いで、ペースト状銀粒子組成物の吐出性を試験し、２００℃で１時間加熱して得た銀粒子の焼結物について体積抵抗率および熱伝導率を測定したところ、吐出性と保存安定性が良好であり、体積抵抗率は低く、熱伝導率は高かった。また、２００℃で１時間加熱して得たこの組成物による接合体の接着強さおよび高温エージング試験後の接着強さを測定したところ、接着性は高かったが、高温エージング試験後の接着性が低かった。
以上の結果を表３にまとめて示した。このペースト状銀粒子組成物は、焼結物の導電性および熱伝導性が高く、金属製部材（Ｄ１）と金属製部材（Ｄ２）を強固に接合できるが、高温エージング試験後の接着強さが安定しない。
【０１０１】
[比較例２]
焼結性銀粒子（Ａ）である、硝酸銀の還元法で製造され、平均粒径が１．２μｍであり、表面がステアリン酸で被覆された（ステアリン酸量は０.５質量％である）粒状の銀粒子１００部、揮発性分散媒（Ｂ）であるオクタンジオール（協和発酵ケミカル株式会社製）１０部、および、セラミックであるＳＩＣ粒子（平均粒径３μｍ、粒子形状不規則形状、融点なし、熱分解温度はなしである）１．０部、を室温（約２５℃）で、ステンレス製の釜と撹拌羽を有するミキサーで撹拌して混合し、ペースト状銀粒子組成物を調製した。しかし、ミキサーの釜の内部、撹拌羽に擦り傷の発生が見られた。
【０１０２】
次いで、ペースト状銀粒子組成物の吐出性を試験し、２００℃で１時間加熱して得た銀粒子の焼結物について体積抵抗率および熱伝導率を測定したところ、吐出性と保存安定性が良好であり、体積抵抗率は低く、熱伝導率は高かった。また、２００℃で１時間加熱して得たこの組成物による接合体の接着強さおよび高温エージング試験後の接着強さを測定したところ、接着性は高く、高温エージング試験後の接着性も高かった。
以上の結果を表３にまとめて示した。このペースト状銀粒子組成物は、焼結物の導電性および熱伝導性が高く、金属製部材（Ｄ１）と金属製部材（Ｄ２）を強固に接合でき、高温エージング試験後の接着強さも安定しているが、ミキサーの釜の内部と撹拌羽を傷つけるという問題がある。
【０１０３】
[比較例３]
焼結性銀粒子（Ａ）である、硝酸銀の還元法で製造され、平均粒径が１．２μｍであり、表面がステアリン酸で被覆された（ステアリン酸量は０.５質量％である）粒状の銀粒子１００部、揮発性分散媒（Ｂ）であるオクタンジオール（協和発酵ケミカル株式会社製）１０部、および、樹脂粉末であるポリエチレン樹脂粉末（平均粒径１０μｍ、融点は１１０℃、熱分解温度は２７０℃である）０．５部、を室温（約２５℃）で、ステンレス製の釜と撹拌羽を有するミキサーで撹拌して混合し、ペースト状銀粒子組成物を調製した。ミキサーの釜の内部、撹拌羽に擦り傷等の発生は見られなかった。
【０１０４】
次いで、ペースト状銀粒子組成物の吐出性を試験し、２００℃で１時間加熱して得た銀粒子の焼結物について体積抵抗率および熱伝導率を測定したところ、吐出性と保存安定性が良好であり、体積抵抗率は低く、熱伝導率は高かった。また、２００℃で１時間加熱して得たこの組成物による接合体の接着強さおよび高温エージング試験後の接着強さを測定したところ、接着性は高かったが、高温エージング試験後の接着性が低かった。
以上の結果を表３にまとめて示した。このペースト状銀粒子組成物は、焼結物の導電性および熱伝導性が高く、金属製部材（Ｄ１）と金属製部材（Ｄ２）を強固に接合できるが、高温エージング試験後の接着強さが安定しない。
【０１０５】
[参考例] 
[熱硬化性液状エポキシ樹脂組成物の調製]
遊星式ミキサー中で、三菱化学株式会社製多官能タイプエポキシ樹脂（商品名：ｊＥＲ１５２、粘度１．５Ｐａ・ｓ（５２℃）、エポキシ当量１７７ｇ）９７部、硬化剤として三菱化学株式会社製の２−フェニル−４−メチル−５−ヒドロキシメチルイミダゾール３部を均一に混合することにより、２５℃で液状の熱硬化性エポキシ樹脂組成物を調製した。このエポキシ樹脂組成物を２００℃で１時間加熱して生成した硬化物のガラス転移温度は、１７８℃であった。
【０１０６】
[比較例４]
遊星式ミキサー内で、硝酸銀の湿式還元法で製造され,平均粒径が１．２μｍであり,表面がオレイン酸で被覆された（オレイン酸量は０．５質量％である）粒状の加熱焼結性銀粒子１００．０部、揮発性分散媒としてオクタンジオール（協和発酵ケミカル株式会社製）１２．０部、および、参考例で調製した２５℃で液状の熱硬化性液状エポキシ樹脂組成物１．０部を均一に混合してペースト状銀粒子組成物を調製した。ミキサーの釜の内部、撹拌羽に擦り傷等の発生は見られなかった。
【０１０７】
このペースト状銀粒子組成物の吐出性を試験し、２００℃で１時間加熱して得た銀粒子の焼結物について、体積抵抗率、熱伝導率を測定したところ、体積抵抗率は低く、熱伝導率は高いが、吐出性と保存安定性は不良であった。また、このペースト状銀粒子組成物による接合体の接着強さおよび高温エージング試験後の接着強さを測定したところ、高温エージング試験後の接着性はほぼ高かった。
以上の結果を表４にまとめて示した。このペースト状銀粒子組成物は、銀粒子の焼結物の導電性、熱伝導性は高いものの、吐出性と保存安定性が不良であった。ペースト状銀粒子組成物の調製後、経時的に熱硬化性液状エポキシ樹脂組成物がシリンジ内でゲル化したものと思われる。
【０１０８】
[比較例５]
遊星式ミキサー内で、硝酸銀の湿式還元法で製造され,平均粒径が１．２μｍであり,表面がオレイン酸で被覆された（オレイン酸量は０．５質量％である）粒状の加熱焼結性銀粒子１００．０部、揮発性分散媒としてオクタンジオール（協和発酵ケミカル株式会社製）１２．０部、および、参考例で調製した２５℃で液状の熱硬化性液状エポキシ樹脂組成物５．５部を均一に混合してペースト状銀粒子組成物を調製した。ミキサーの釜の内部、撹拌羽に擦り傷等の発生は見られなかった。
【０１０９】
このペースト状銀粒子組成物の吐出性を試験し、２００℃で１時間加熱して得た銀粒子の焼結物について、体積抵抗率、熱伝導率を測定したところ、体積抵抗率は低く、熱伝導率は高いが、吐出性は不良であった。また、このペースト状銀粒子組成物による接合体の接着強さおよび高温エージング試験後の接着強さを測定したところ、高温エージング試験後の接着性はほぼ高かった。
以上の結果を表４にまとめて示した。このペースト状銀粒子組成物は、銀粒子の焼結物の導電性、熱伝導性は高いものの、吐出性と保存安定性が不良であった。ペースト状銀粒子組成物の調製後、経時的に熱硬化性液状エポキシ樹脂組成物がシリンジ内でゲル化したものと思われる。
【０１１０】
【表１】
2019189936.tif 000003
【０１１１】
【表２】
2019189936.tif 000004
【０１１２】
【表３】
2019189936.tif 000005
【０１１３】
【表４】
2019189936.tif 000006
【産業上の利用可能性】
【０１１４】
本発明のペースト状銀粒子組成物は、吐出性と保存安定性が良好であり、加熱すると揮発性分散媒（Ｂ）および被覆剤が揮発または分解によって揮散し、前記焼結性銀粒子（Ａ）同士が焼結して金属製部材（Ｄ１）と金属製部材（Ｄ２）を強固に接合し、高温エージング試験後の接着強さが優れているので、複数の金属製部材間の接合に有用である。特には、半導体素子の金属部分とリードフレームもしくは回路基板の金属部分との接合に有用である。半導体素子とリードフレーム間の接合部分は高温エージング試験後の接着強さが優れているので、信頼性が高い電子部品と電子装置の製作に有用である。
【符号の説明】
【０１１５】
Ａ  接着強さ測定用試験体
１  銀基板
２  ペースト状銀粒子組成物（加熱して焼結後は空隙を有する固形状銀）
３  Ａｕメッキしたシリコンチップまたは銀チップ
【図１】
2019189936.tif 000007
【図２】
2019189936.tif 000008
【図３】
2019189936.tif 000009
【図４】
2019189936.tif 000010
【図５】
2019189936.tif 000011
【図６】
2019189936.tif 000012